(57)【要約】【課題】粉体の生石灰や粉体石灰石等のＣａＯ含有物質を使用せずに塊状のＣａＯ含有物質を使用しても、ＣａＯ含有物質の滓化速度を大きくしながら、溶銑を精錬する。【解決手段】上底吹き転炉型精錬容器を用いて、上吹きランスとして、同一円周上に等間隔で配置された3孔以上のノズルを有し、かつ、ランス中心軸がz軸、ノズルの出口位置がx軸上となるように定めたxyz直交座標系において、xy平面への該ノズル軸の投影がx軸となす角度をねじれ角γとしたとき、ねじれ角γが(1)式:10<γ<100を満足する上吹きランスを用いて、酸素を上吹きして、(2)式:0.08<L/L0<0.8および(3)式:1.2<Q<6.0を満足する上吹き条件で吹錬して溶銑を精錬する。ただし、γ:ねじれ角(deg),L0:浴深(mm),L:凹み深さ(mm),Q:溶銑1トンあたりの上吹き酸素流量(Nm3/min)である。【選択図】図１
2015059237.tif 000002
【特許請求の範囲】
【請求項１】
上底吹き転炉型精錬容器を用いて、酸素を上吹きして溶銑を精錬する方法において、
上吹きランスには、同一円周上に等間隔で配置された３孔以上のノズルを有し、かつ、ランス中心軸がｚ軸、ノズルの出口位置がｘ軸上となるように定めたｘｙｚ直交座標系において、ｘｙ平面への該ノズル軸の投影がｘ軸となす角度をねじれ角γとしたとき、
前記ねじれ角γが下記（１）式を満足する上吹きランスを用い、かつ
下記（２）式および（３）式を満足する上吹き条件で吹錬すること
を特徴とする、溶銑の精錬方法。
１０＜γ＜１００        ・・・・・・・（１）
０．０８＜Ｌ／Ｌ０＜０．８  ・・・・・・・（２）
１．２＜Ｑ＜６．０        ・・・・・・・（３）
ただし、γ：ねじれ角（ｄｅｇ）、Ｌ０：浴深（ｍｍ）、Ｌ：凹み深さ（ｍｍ）、Ｑ：溶銑１トンあたりの上吹き酸素流量（Ｎｍ３／ｍｉｎ）である。
【発明の詳細な説明】
【技術分野】
【０００１】
本発明は、上底吹き転炉型精錬容器において溶銑を精錬する方法に関する。
【背景技術】
【０００２】
上底吹き転炉型精錬容器にて、溶銑を脱りん、あるいは、脱炭吹錬を行う際には、脱珪や脱りんの精錬反応を促進するために、生石灰や石灰石等のＣａＯ含有物質を添加する。生石灰や石灰石そのものの融点は約２６００℃と非常に高いため、転炉精錬において、溶銑温度ではそれらのＣａＯ含有物質は単体では溶融せず、他の副原料や溶銑成分の酸化によって生じたスラグと混ざり合う中で反応して滓化していく。
【０００３】
生石灰や石灰石等のＣａＯ含有物質の滓化速度は、溶銑中のＰやＭｎの精錬挙動に大きな影響を及ぼすため、非常に重要である。
そのため、例えば特許文献１のように、生石灰を粉体にして上吹きランスから酸素とともに高温の火点（酸素ガスの圧力による溶銑表面の凹み、キャビティとも称す）へ向けて上吹きする方法などが開発されてきた。生石灰や石灰石等のＣａＯ含有物質を粉体にすることにより表面積が増加して滓化が速くなるため、ＣａＯ含有物質を粉体にしてランスから吹付けることは有効である。
【０００４】
この際、高速噴流の酸素ガスの吹付けにより、溶銑の表面から溶銑および溶融スラグの液滴が飛散する現象、所謂、スピッティングが発生し、飛散した溶銑およびスラグの一部は、転炉の炉口や炉内側壁に地金として付着し、一部はダストとして炉外へ逸脱する。転炉の炉口や炉内側壁に付着した地金は、操業を続けるにつれて成長するため、操業に大きな支障をもたらす。一方、ダストは、回収されて鉄源として再使用されるものの、回収工程において酸化してしまうことにより再度の還元剤が必要となり効率的ではない上に、ダストを回収するための費用を必要とする。
【０００５】
このため、これまでにもスピッティングの発生を軽減するための改善が精力的に行われてきた。先ず、上吹きランスの具体的な改善方法としては、ガス噴射ノズルの多孔化、ガス噴射ノズルの大径化といったものが代表的である。しかし、これらの改善方法には限界がある。すなわち、現在一般的に使用されている上吹きランスのノズル孔数は４孔から８孔程度であり、これ以上に孔数を増加させても、さらなるスピッティング抑制効果は期待できないと言われている。これは、孔数の増加に伴い、隣り合うノズル孔同士の間隔が狭くなるため、各ノズル孔から噴出した酸素ガス噴流が浴面に到達する前に集合・合体し、あたかも１つのノズル孔から噴出した噴流のような挙動を示すことによる。これを回避するにはノズル傾斜角度の拡大が必要であるが、酸素ジェットが炉壁に近付き過ぎると耐火物が著しく損耗してしまうため、ノズル傾斜角度の拡大にも限度がある。また、ノズル孔の大径化に関しても、スピッティングが明らかに低減する程度にノズル孔を大径化すると、酸素ガス噴流が弱くなり過ぎ、脱炭反応効率が低下する。
【０００６】
本出願人は、特許文献２により、ランスの先端形状を複雑にせずにジェットの流速分布を平滑化できる溶融金属精錬用上吹きランス（以下、「ねじれランス」という）に係る特許発明を提案した。
【０００７】
図１（ａ）は、通常の多孔ランス１の先端部を示す概要図であり、図１（ｂ）はねじれランス１の先端部を示す概要図である。図１（ａ）及び図１（ｂ）において、符号１はランスであり、符号２はノズルである。
【０００８】
通常の多孔ランス１では、図１（ａ）に示すように各ノズル２は、その中心軸の延長がランス１の中心軸上の１点で交わるように、傾斜して配置されるのに対し、ねじれランス１では、図１（ｂ）に示すように各ノズル２は、その中心軸の延長が相互にねじれた位置関係となるように、傾斜して配置される。
【０００９】
特許文献２には、６孔のねじれランス１において、ランス１の中心軸から半径方向のジェットの動圧分布を調査し、ランス中心からみて動圧が最大となる方位と、そこから３０°ずれた隣接するノズル２との境界に相当する方位（最も動圧が小さくなる方位）で、各方位でのピーク動圧値が近い値になるような、すなわち円周方向の動圧変動が小さくなるような相互にねじれた位置関係の範囲が提案されており、このねじれランス１によってスピッティング量を低減できることが開示されている。特許文献２により提案されたねじれランス１によれば、各ノズル２の噴出方向が互いに適切にねじれた位置関係にあるように各ノズル２を配置することによって、円周方向の動圧変動が小さくなり、スピッティングが確かに低減される。
【先行技術文献】
【特許文献】
【００１０】
【特許文献１】特開２０１１−１２２８６号公報
【特許文献２】特開２０００−１７１４号公報
【特許文献３】特開２０１１−１５８５号公報
【発明の概要】
【発明が解決しようとする課題】
【００１１】
特許文献1により開示された方法には、ＣａＯ含有物質を粉体にすることにより、その粉体の製造や粉体供給装置の設置、さらにはキャリアガスのコストが増加するという課題がある。
【００１２】
また、本発明者らは、特許文献２により開示されたねじれランス１によるスピッティングの抑制効果をさらに高めるべく水モデル実験を行って鋭意検討を重ねた結果、ねじれランス１から噴出されるジェットの動圧を高めると浴が旋回し、その旋回流の速度が大きいほどスピッティングがさらに減少することを新たに知見した。しかし、特許文献２には、浴を効率良く旋回させる条件は開示も示唆もされていない。
【００１３】
本発明の目的は、粉体のＣａＯ含有物質を使用せずに塊状のＣａＯ含有物質を使用しても、ＣａＯ含有物質の滓化速度を高めることが可能な溶銑の精錬方法を提供することである。
【課題を解決するための手段】
【００１４】
本発明者らは、上記課題を解決するために鋭意検討を重ねた結果、ねじれランスから酸素を溶銑に吹付ける際に、ランス形状、および上吹き条件をいずれも特定の条件とすることによって、溶銑、およびその上にあるスラグに旋回流を発生させてスラグの攪拌強度が高めることができ、これにより、粉体のＣａＯ含有物質を使用せずに塊状のＣａＯ含有物質を使用しても、ＣａＯ含有物質の滓化速度を高めることができることを知見し、さらに検討を重ねて本発明を完成した。
【００１５】
本発明は、上底吹き転炉型精錬容器を用いて、酸素を上吹きして溶銑を精錬する方法において、上吹きランスには、同一円周上に等間隔で配置された３孔以上のノズルを有し、かつ、ランス中心軸がｚ軸、ノズルの出口位置がｘ軸上となるように定めたｘｙｚ直交座標系において、ｘｙ平面への該ノズル軸の投影がｘ軸となす角度をねじれ角γとしたとき、ねじれ角γが下記（１）式を満足する上吹きランスを用い、かつ、下記（２）式および（３）式を満足する上吹き条件で吹錬することを特徴とする、溶銑の精錬方法である。
【００１６】
１０＜γ＜１００        ・・・・・・・（１）
０．０８＜Ｌ／Ｌ０＜０．８  ・・・・・・・（２）
１．２＜Ｑ＜６．０        ・・・・・・・（３）
ただし、（１）〜（３）式において、γ：ねじれ角（ｄｅｇ）、Ｌ０：浴深（ｍｍ）、Ｌ：凹み深さ（ｍｍ）、Ｑ：溶銑１トンあたりの上吹き酸素流量（Ｎｍ３／ｍｉｎ）である。
【発明の効果】
【００１７】
本発明に係る溶銑の精錬方法によれば、溶銑、およびその上にあるスラグに旋回流を確実に発生させてスラグの攪拌強度を高めることができ、これにより、粉体のＣａＯ含有物質を使用せずに塊状のＣａＯ含有物質を使用しても、ＣａＯ含有物質の滓化速度を高めることができる。
【図面の簡単な説明】
【００１８】
【図１】図１（ａ）は通常の多孔ランスの先端部を示す概要図であり、図１（ｂ）はねじれランスの先端部を示す概要図である。
【図２】図２は、ねじれランスの先端部の例を示す概要図であり、図２（ａ）はねじれランスの平面図、図２（ｂ）は図２（ａ）におけるｂ−ｂ断面のｙｚ平面への投影図、図２（ｃ）は図２（ａ）のｃ−ｃ断面のｘｚ平面への投影図である。
【発明を実施するための形態】
【００１９】
本発明を、添付図面を参照しながら説明する。
本発明では、基本的に、上底吹き転炉型精錬容器を用いて、上吹きランスから酸素を上吹きして溶銑を精錬する。
【００２０】
この際、本発明では、上吹きランスには、同一円周上に等間隔で配置された３孔以上のノズルを有し、かつ、ランス中心軸がｚ軸、ノズルの出口位置がｘ軸上となるように定めたｘｙｚ直交座標系において、ｘｙ平面への該ノズル軸の投影がｘ軸となす角度をねじれ角γとしたときに、ねじれ角γが（１）式：１０＜γ＜１００を満足する上吹きランスを用いるとともに、（２）式：０．０８＜Ｌ／Ｌ０＜０．８、および（３）式：１．２＜Ｑ＜６．０を満足する上吹き条件で吹錬することにより、溶銑、およびその上にあるスラグに旋回流を与えることができる。この理由を説明する。なお、（１）〜（３）式において、γ：ねじれ角（ｄｅｇ）、Ｌ０：浴深（ｍｍ）、Ｌ：凹み深さ（ｍｍ）、Ｑ：溶銑１トンあたりの上吹き酸素流量（Ｎｍ３／ｍｉｎ）である。
【００２１】
図２は、ねじれランス１の先端部の例を示す概要図であり、図２（ａ）はねじれランス１の平面図、図２（ｂ）は図２（ａ）におけるｂ−ｂ断面のｙｚ平面への投影図、図２（ｃ）は図２（ａ）のｃ−ｃ断面のｘｚ平面への投影図である。なお、説明し易いように、図２（ａ）中のノズルＡのみを抽出して図２（ｂ）、図２（ｃ）に示す。すなわち、図２（ａ）において、ランス中心軸がｚ軸となり、同一円周上に等間隔で配置された３孔以上の孔（周縁孔）であるノズルＡの出口位置がｘ軸上となるｘｙｚ直交座標系を用いて、説明する。なお、図２（ａ）〜図２（ｃ）における符号２ｉ，２ｊはそれぞれノズル２の入側，出側を示し、符号３は小径ノズルを示す。
【００２２】
それぞれのノズルは、ランス中心軸上に設置することがある小径ノズルを除き、図２に示すように、ランス中心軸がｚ軸、ノズルの出口位置がｘ軸上となるように定めたｘｙｚ直交座標系において、ｘｙ平面への該ノズル軸の投影がｘ軸となす角度γを付与してある。この角度γをねじれ角と呼ぶ。また、z軸と平行で、かつ該ノズルの出口位置を通る直線と該ノズル軸とのなす角をノズルの傾斜角と呼ぶ。
【００２３】
本発明に係るねじれランス１は、ノズルのひねりに相当するねじれ角γ、及びノズルの外側方向の傾斜に相当する傾斜角βを有する６つのノズル２（そのうちでｘ軸上にある一つの孔を「ノズルＡ」と称する。）が、ランス軸の周りに等間隔で軸対象に配置されている。
【００２４】
ノズル軸がｚ軸上の１点で交わる通常の多孔ランス（図１（ａ）により示されるランス１が例示される。）を同図の角度に適用すると、ねじれ角γは０°であり、ノズル傾斜角βは通常のランス（すなわちねじれ構造を有していないランス）におけるノズルの角度に相当する。
【００２５】
溶銑に旋回流を付与する方法は、ガスの底吹きによる方法は例えば特開昭５８−１１７８１５号公報に記載され、ガスの横吹きによる方法は例えば特開平９−３１５１７号公報に記載されている。しかし、これらの方法は、ガス吹込みのためにノズルの改造や新設が必要となり、コストが嵩む。
【００２６】
そこで、本発明者らは、上吹きランスからの酸素ジェットによって旋回流の付与が可能か否かを、まず水モデル実験によって検討した。
旋回流を発生させるため、ランスには、直径３．０ｍｍでノズル傾斜角が２５°のノズルが同一円周上に等間隔で配置された５孔であり、かつ、それぞれのノズルは、図２に示すように、ランス中心軸がｚ軸、ノズルの出口位置がｘ軸上となるように定めたｘｙｚ直交座標系において、ｘｙ平面への該ノズル軸の投影がｘ軸となす角度γを付与したねじれランスを用いた。角度γをねじれ角と呼ぶ。なお、ノズルの傾斜角とは、z軸と平行で、かつ該ノズルの出口位置を通る直線と、該ノズル軸のなす角のことを指す。
【００２７】
転炉型水モデル容器に４０ｌの水を装入し、上記のねじれランスを用いて圧縮空気を水に吹付ける実験を行い、水浴の様子を観察した。
圧縮空気の流量を４５Ｎｍ３／ｈに設定し、ランス高さを１５０ｍｍに設定し、ねじれ角γを０°，３０°，６０°，９０°，１２０°の条件で上吹きによる水浴の様子を観察した。
【００２８】
その結果、ねじれ角γが０°である場合を除いて、水浴に旋回流が発達することが確認できた。
旋回流をプロペラ流速計で測定すると、ねじれ角γが９０°の場合において最も大きな旋回流が生じ、ねじれ角γが９０°以下ではねじれ角γが大きいほど旋回流が発達し、９０°以上ではねじれ角γを大きくすると逆に旋回流が発達し難くなることがわかった。
【００２９】
次に、ランス高さの影響について調査した。
ねじれ角γが３０°であるねじれランスを用いて、ランス先端と水浴との間の距離を変えることによりジェットによる浴の凹み深さを変えて上吹きを行い、生じる旋回流を測定した。
【００３０】
その結果、浴の凹みが深いほど、旋回流が大きくなることがわかった。浴の凹みが深いほど、上吹きジェットの運動量が水浴に伝わり易くなるためと考えられる。
以上より、ねじれ角γを付与したランスを用いることにより旋回流が発達し、ねじれ角γが大きく、また、ジェットによる凹み深さが大きいほど、旋回流の流速が大きくなることが明らかとなった。
【００３１】
次に、転炉実験にて、旋回流を付与して生石灰の滓化が促進される条件について検討した。
２．５ｔ上底吹き転炉にて、溶銑２．０ｔを装入し、約１５ｍｍ径の塊状の生石灰を２６．０ｋｇ添加した後、ねじれ角γを付与したねじれランスで脱りん吹錬を行い、処理後のスラグを採取して、未滓化ＣａＯ濃度等を分析し、塊状の生石灰の滓化率を調査する実験を行った。
【００３２】
溶銑は、温度１３００℃，［％Ｃ］＝４．２質量％，［％Ｓｉ］＝０．４質量％，［％Ｍｎ］＝０．３質量％，［％Ｐ］＝０．１質量％，［％Ｓ］＝０．００１質量％の条件にて転炉に装入し、浴深は３８５ｍｍとなった。
【００３３】
ランスには、直径５．４ｍｍでノズル傾斜角が１８°のノズルが同一円周上に等間隔で配置された５孔ランスで、かつ、ねじれ角γを付与したねじれランスを使用した。
脱りん吹錬の総送酸量は３２．０Ｎｍ３とし、送酸速度と吹錬時間は実験によって変えた。
【００３４】
まず、送酸速度４．０Ｎｍ３／ｍｉｎ、ランス高さ４００ｍｍにて、ねじれ角γを変えた実験を行った。
その結果、ねじれ角γが９０°以下では、ねじれ角γが大きいほど生石灰の滓化率が向上した。また、ねじれ角γが９０°以上では、ねじれ角γが小さいほど生石灰の滓化率が向上した。特に、ねじれ角γが１０°より大きく、かつ１００°未満である範囲において、顕著な生石灰の滓化効果が得られた。
【００３５】
次に、送酸速度４．０Ｎｍ３／ｍｉｎ、ねじれ角γが３０°の条件にて、ランス高さを変更して比（Ｌ／Ｌ０）の異なる条件にて上記実験を実施した。なお、比（Ｌ／Ｌ０）におけるＬは、下記式によって求めた。
【００３６】
ｖ×ｄ＝０．７３（Ｌ＋ｈ）Ｌ１／２ 
ここで、ｖ：ノズル先端での見掛け噴射速度の鉛直成分（ｍ／ｓ）、ｄ：ノズル直径（ｍｍ）、Ｌ：凹み深さ（ｍｍ）、ｈ：溶銑浴面からのランス高さ（ｍｍ）である。
【００３７】
その結果、比（Ｌ／Ｌ０）が大きいほど、生石灰の滓化率が大きくなった。比（Ｌ／Ｌ０）が大きいほど、溶銑、およびスラグに旋回流が発達し、生石灰の滓化が促進されるためと考えられる。その効果は、比（Ｌ／Ｌ０）が０．０８を超えた場合においてより顕著であった。
【００３８】
ただし、比（Ｌ／Ｌ０）が大き過ぎる場合、酸素ジェットが炉底に衝突することで炉底が損傷する恐れがあるため、比（Ｌ／Ｌ０）は０．８未満が望ましい。
さらに、ねじれ角γが３０°で、比（Ｌ／Ｌ０）が０．１の条件にて、２．２〜１０．０Ｎｍ３／ｍｉｎの範囲で送酸速度を変えて同じ実験を行った結果、送酸速度が大きくなるほど滓化率が向上する結果が得られた。
【００３９】
この結果との比較で、ねじれ角γが０°の場合、送酸速度が大きいほど滓化率が小さくなる。これは、吹錬時間が長いほど、滓化が進んでいることを示しているが、ねじれ角γを付与した場合に逆の傾向がみられたのは、送酸速度が大きいほど旋回流が大きくなり、滓化が促進し易くなっていると考えられる。
【００４０】
ねじれ角γを付与した場合に、滓化率が顕著に向上するのは、送酸速度が溶銑１トンあたり１．２Ｎｍ３／ｍｉｎより大きい条件であった。
また、送酸速度が大きくなり過ぎた場合、スロッピング等の操業阻害トラブルの発生頻度が高くなるため、送酸速度は６．０Ｎｍ３／ｍｉｎ未満であることが望ましい。
【００４１】
なお、ノズルの傾斜角は、溶銑への旋回流の付与が容易であり、かつ火点が炉壁に過度に近づくのを防ぐために、１５°以上３０°以下であることが望ましい。
また、上記の条件は、塊状の生石灰を塊状の石灰石に変えても同様に成り立つことが確認された。
【実施例】
【００４２】
本発明の効果を、下記の溶銑脱りん吹錬、および脱りん銑の脱炭吹錬により検証した。
（１）溶銑脱りん吹錬
２．５ｔ上底吹き転炉にて、溶銑２．０ｔを装入し、約１５ｍｍ径の塊状の生石灰を２６．０ｋｇ添加した後、総送酸量３２Ｎｍ３を上吹きする脱りん吹錬を行った。
【００４３】
溶銑は、温度１３００℃，［％Ｃ］＝４．２質量％，［％Ｓｉ］＝０．４質量％，［％Ｍｎ］＝０．３質量％，［％Ｐ］＝０．１質量％，［％Ｓ］＝０．００１質量％の条件にて転炉に装入し、浴深Ｌ０は３８５ｍｍであった。
【００４４】
ランスには、直径５．０ｍｍでノズル傾斜角が１８°のノズルが同一円周上に等間隔で配置された５孔ランスで、かつ、実施例ではねじれ角γを付与したねじれランスを使用した。
【００４５】
結果を表１にまとめて示す。
【００４６】
【表１】
2015059237.tif 000003
【００４７】
表１に示すように、実施例１〜４では、比較例１と比べて、塊状の生石灰の滓化率が向上し、その結果、脱りん結果も改善された。これは、ねじれ角γを付与したねじれランスから上吹きした酸素ジェットによって、溶銑、およびスラグに旋回流が生じ、塊状の生石灰の滓化が促進されたためと考えられる。
【００４８】
（２）脱りん銑の脱炭吹錬
２．５ｔ上底吹き転炉にて、脱りん銑２．０ｔを装入し、約１５ｍｍ径の塊状の生石灰を５０．０ｋｇ、硅石１２．０ｋｇ、ＭｇＯ粒５．０ｋｇを添加した後、総送酸量８３Ｎｍ３を上吹きする脱炭吹錬を行った。
【００４９】
脱りん銑は、温度１３００℃，［％Ｃ］＝３．８質量％，［％Ｓｉ］＝０．０２質量％，［％Ｍｎ］＝０．０５質量％，［％Ｐ］＝０．０２質量％，［％Ｓ］＝０．００１質量％の条件にて転炉に装入し、浴深Ｌ０は３８５ｍｍであった。
【００５０】
ランスには、直径５．０ｍｍでノズル傾斜角が１８°のノズルが同一円周上に等間隔で配置された５孔ランスで、かつ、実施例ではねじれ角γを付与したねじれランスを使用した。
【００５１】
結果を表２にまとめて示す。
【００５２】
【表２】
2015059237.tif 000004
【００５３】
表２に示すように、実施例５〜８では、比較例２と比べて、塊状の生石灰の滓化率が向上し、その結果、脱りん結果も改善された。これは、ねじれ角γを付与したランスから上吹きした酸素ジェットによって、溶銑、およびスラグに旋回流が生じ、塊状の生石灰の滓化が促進されたためと考えられる。
【符号の説明】
【００５４】
１  ランス
２  ノズル
２ｉ  ノズルの入側
２ｊ  ノズルの出側
３  小径ノズル
【図１】
2015059237.tif 000005
【図２】
2015059237.tif 000006